FR 3032146 A1 20160805 FR 1550861 A 20150204 Stratifié décoratif Domaine technique de l'invention La présente invention concerne le domaine des stratifiés décoratifs. Plus particulièrement, l'invention concerne un stratifié comprenant un noyau revêtu sur au moins l'une de ses faces par une feuille décorative imprégnée d'un mélange de résine de type mélamine et de résine de type polyol acrylique. Etat de la technique Les stratifiés décoratifs sont utilisés pour de très nombreuses applications dans le secteur du bâtiment, de l'agencement et de l'ameublement. Ces stratifiés se présentent habituellement sous la forme d'une plaque qui comporte généralement une partie nommée noyau, formée d'un assemblage de couches ou feuilles superposées en matériau de fibre cellulosique (le plus souvent du papier kraft) imprégnées de résines thermodurcissables et liées ensemble par un procédé à haute pression. Ce procédé à haute pression est défini comme une application simultanée de chaleur et d'une haute pression spécifique pour permettre le fluage puis la polycondensation des résines thermodurcissables et obtenir un matériau homogène non poreux de masse volumique accrue 1,35 g/cm3) ayant la finition de surface requise. La (ou les) couches constitutives de la couche décorative présentent des couleurs ou des motifs décoratifs, et sont imprégnées de résine mélamine et/ou recouvertes d'un revêtement de surface imprégné de résine mélamine. Cependant la surface mélamine des stratifiés décoratifs est susceptible d'être dégradée par la lumière et l'exposition à l'humidité et à l'eau. La dégradation provoque un affadissement des couleurs, voire un craquellement de la surface mélamine, ce qui rend les stratifiés décoratifs non résistants, ou résistants uniquement à court terme pour des applications extérieures de type bardage de façade, mobilier extérieur, etc. Afin d'améliorer ces propriétés de tenue au vieillissement dû aux UV et à l'humidité, différentes technologies sont utilisées. Une de ces technologies consiste à appliquer un film acrylique de type PMMA (polyméthacrylate de méthyle) ou PMMA/PVDF (polyfluorure de vinylidène) sur la surface mélamine. Ce film est empilé puis stratifié avec les composants du panneau stratifié décoratif afin de former une couche de protection à la surface du panneau. Ce film apporte des propriétés accrues en termes de vieillissement et décoloration à la lumière. Cependant ces films sont fragiles à la rayure et à l'abrasion et se dégradent sous l'effet des solvants susceptibles d'être utilisés pour le nettoyage des panneaux. De plus ces films sont coûteux. Une autre technologie est l'application d'un revêtement acrylique sur la feuille décorative ou sur les panneaux finis. Le revêtement est polymérisé par radiation UV ou par faisceau d'électrons. Ce revêtement permet d'améliorer la tenue au vieillissement et à la décoloration sous l'effet de la lumière, et apporte de bonnes résistances de surface (rayure, abrasion, tenue aux solvants). Cependant cette technologie est complexe, avec nécessité de travailler sous atmosphère contrôlée, et contraignante en termes d'hygiène et sécurité. De plus cette technologie est limitée en termes de motifs puisqu'elle permet uniquement de travailler avec des décors unis dans le cas où elle est appliquée sur le produit fini, elle est limitée en termes de structure de surface, et elle est coûteuse. Une autre technologie, décrite dans la demande de brevet US 2003/0003257, consiste à appliquer une couche de protection acrylique-uréthane avec amorceur radicalaire en milieu organique sur la surface d'un stratifié via une feuille démoulante. Cette technologie pose des problèmes d'hygiène et de sécurité lors de sa mise en production par l'usage de systèmes en milieu organique. Une autre technologie, décrite dans la demande de brevet WO 97/49746, consiste à appliquer une couche à base de polyuréthane acrylate et d'un durcisseur isocyanate. La présence dans le revêtement d'isocyanate est un facteur limitant en raison de son coût et de sa toxicité. Enfin, une autre technologie est la formation d'un film de type vernis composé d'agents de réticulation aminoplaste et/ou isocyanate, qui forme un réseau polymère tridimensionnel avec le liant polyol acrylique. Le sous-produit de la réaction est un alcool primaire, qui est éliminé par séchage (thermique, IR...). La modification de la résine mélamine par des fonctions alcools et plus particulièrement par des polyols a été utilisée, en particulier dans le domaine des vernis et peinture, pour donner une résistance aux rayonnements ultraviolets aux matériaux mélaminés. Ces systèmes ont l'avantage d'être compétitifs en terme de coût, mais ne peuvent pas être appliqués simplement au procédé de haute pression des stratifiés décoratifs, en particulier parce que l'élimination du sous-produit alcool primaire ne peut se faire dans des procédés sous pression. Un premier objectif de l'invention vise à apporter une résistance au vieillissement et à la décoloration de la surface des stratifiés décoratifs liée à l'exposition aux UV et aux conditions hygrométriques en usage extérieur. Un autre objectif de l'invention est de conserver une bonne résistance aux dommages (rayures, nettoyage) des stratifiés décoratifs. Un autre objectif de l'invention est de produire des stratifiés décoratifs ayant un large choix de décors et de structures de surface. Un autre objectif de l'invention est de préparer des stratifiés décoratifs résistants aux conditions extérieures en maîtrisant les coûts de fabrication tout en respectant les meilleures conditions d'hygiène et sécurité. Brève description de l'invention La présente invention concerne donc, selon un premier aspect, un stratifié décoratif comprenant un noyau associé sur au moins l'une de ses faces à une feuille imprégnée d'un mélange de résine mélamine alkylée et de résine polyol- acrylique. Dans un mode de réalisation de l'invention, la feuille imprégnée d'un mélange de résine mélamine alkylée et de résine polyol-acrylique est une feuille décorative. Dans un autre mode de réalisation cette feuille imprégnée est une feuille de protection. L'invention concerne par ailleurs, selon un deuxième aspect, un procédé de préparation d'un tel stratifié décoratif. Avantageusement, la stratification est réalisée par thermocompression, le plus souvent dans une presse. L'invention concerne également, selon un troisième aspect, l'utilisation d'un tel stratifié décoratif en tant que matériau rigide ou contrecollé sur un support à base de bois, plâtre ou métal, pour le revêtement de façade de bâtiment, ou le revêtement mural, de cloison, de paroi de cabines sanitaires, de plans de travail, ou de mobilier à usage intérieur ou extérieur. Description des figures La Figure 1A représente un stratifié 10 selon l'invention, comprenant un noyau 1 revêtu sur l'une de ses faces par une feuille 2 imprégnée d'un mélange de résine mélamine alkylée et de résine polyol-acrylique. La Figure 1B représente un stratifié 100 selon l'invention, comprenant un noyau 1 revêtu sur chacune de ses faces par une feuille 2 imprégnée d'un mélange de résine mélamine alkylée et de résine polyol-acrylique. La Figure 2 représente un stratifié 20 selon l'invention, comprenant un noyau 1 revêtu sur chacune de ses faces par une feuille 3 imprégnée de résine mélamine, chaque feuille 3 étant elle-même revêtue d'une feuille 2 imprégnée d'un mélange de résine mélamine alkylée et de résine polyol-acrylique. La Figure 3 représente un stratifié 30 selon l'invention, comprenant un noyau 1 revêtu sur chacune de ses faces par une feuille 3 imprégnée de résine mélamine, chaque feuille 3 étant elle-même recouverte d'une feuille de protection 4, imprégnée d'un mélange de résine mélamine alkylée et de résine polyol-acrylique. Description détaillée de l'invention La présente invention a pour objet, selon un premier aspect, un stratifié décoratif (10,100,20,30) comprenant un noyau 1 associé sur au moins l'une de 30 ses faces à une feuille (2,4) imprégnée d'un mélange de résine mélamine alkylée et de résine polyol-acrylique. De manière conventionnelle, le noyau est formé d'un assemblage de couches ou feuilles superposées en matériau fibreux cellulosique, le plus souvent en papier kraft, les couches ou feuilles constituant le noyau étant imprégnées de résine phénolique notamment de type résol (phénol-formaldéhyde). Le noyau peut être de qualité standard, postformable ou ininflammable. Il est préparé par des étapes de mises en contacts de papier Kraft avec la résine phénolique suivi d'une étape de séchage (typiquement, à une température de 80 à 150°C) qui a pour but, d'une part d'éliminer une partie des matières volatiles, et, d'autre part, de poursuivre l'étape de polymérisation. Le noyau est associé sur au moins l'une de ses faces à une feuille (2,4) imprégnée d'un mélange de résine mélamine alkylée et de résine polyol-acrylique. On entend par mélamine alkylée un composé de formule : RO N 0 R N N I ---"---,.. RO NNNOR L-... OR L... OR dans laquelle R représente un méthyle ou un butyle. La mélamine est réticulée à l'aide d'un polyol acrylate possédant au moins deux fonctions hydroxyles selon le schéma ci-dessous dans lequel, à titre illustratif, la mélamine est méthylée : Mélamine OH H3r OCHq Polyol / N 1\lr N N N N OCH3; N N TI N N OCH3 OCH3OCE12e HO Polyol I° Polyol HO De manière avantageuse, la résine mélamine alkylée et la résine polyol-acrylique sont mélangées dans un rapport massique allant d'environ 1 à environ 5, de préférence d'environ 1 à environ 3. La résine mélamine alkylée possède de préférence une viscosité dynamique, mesurée à 23°C selon la norme ISO 3219, allant d'environ 5000 à environ 16000 mPa.s, notamment d'environ 6000 à environ 12000 mPa.s. A titre d'exemples de résine mélamine alkylée susceptible d'être utilisée dans le cadre de l'invention, on peut citer celles commercialisées par la société Allnex sous la dénomination Cymel®. La résine polyol-acrylique possède de préférence une viscosité dynamique, mesurée à 23°C selon la norme ISO 3219, allant d'environ 400 à environ 1500 mPa.s, notamment d'environ 500 à environ 1000 mPa.s. A titre d'exemples de résine polyol acrylique susceptible d'être utilisée dans le cadre de l'invention, on peut citer celles commercialisées par la société Bayer sous la dénomination Bayhydrol® A145. Le mélange de résine mélamine alkylée et de résine polyol-acrylique a avantageusement une viscosité, mesurée à 23°C avec un viscosimètre Brookfield, allant d'environ 50 à environ 500 mPa.s. Si nécessaire, cette viscosité est ajustée par dilution. Typiquement, une fois la feuille (2,4) imprégnée avec le mélange de résine mélamine alkylée et de résine polyol-acrylique, la quantité de résine mélamine alkylée déposée est de l'ordre d'environ 12 à environ 45 g/m2 liquide, et la quantité de résine polyol-acrylique déposée est de l'ordre d'environ 25 à environ 75 g/m2 liquide. La feuille (2,4) présente elle un grammage d'environ 200 à environ 450 g/m2. Le mélange de résine mélamine alkylée et de résine polyol-acrylique peut contenir jusqu'à 5% en masse, par rapport à la masse totale du mélange, d'un ou plusieurs additifs choisis parmi les agents anti-UV, les antioxydants et les tensioactifs. Parmi les agents anti-UV susceptibles d'être utilisés dans le cadre de l'invention, on peut citer : - les absorbeurs UV, qui sont des substances organiques à base d'hydroxybenzophénone ou de benzotriazole, - les « quenchers », qui sont des composés organiques (à base de complexes de nickel) capables de désactiver les états excités créés par les rayons ultraviolets, - les inhibiteurs radicalaires tels que les amines HALS (de l'anglais « Hindered Amine Light Stabilizer ») ou les dérivés de S-triazine, - les pigments absorbants, qui sont fortement réfléchissants dans l'ultraviolet, comme le dioxyde de titane. Parmi les antioxydants susceptibles d'être utilisés dans le cadre de l'invention, on peut citer : - les antioxydants de classe primaire (composés phénoliques) qui agissent sur les étapes de scission radicalaire, - les antioxydants de classe secondaire (composés à base de phosphites) qui décomposent les hydroperoxydes. Parmi les tensioactifs susceptibles d'être utilisés dans le cadre de l'invention, on peut citer : - les polysiloxanes modifiés, qui diminuent la tension superficielle et donnent un meilleur lissage (tendu) de la surface du film tout en évitant la formation de cratères, de craquelures et l'apparition de phénomènes de «peau d'orange», 303 2 146 8 - les polyacrylates siloxanés, qui augmentent le mouillage du substrat lors de l'application d'une couche sur l'autre, - les copolymères acryliques, qui sont des agents de dégazage/débullage. De manière avantageuse, le mélange de résine mélamine alkylée et de résine 5 polyol-acrylique contient un ou plusieurs agents anti-UV, en une quantité maximale de 5% en masse par rapport à la masse totale du mélange. Dans un mode de réalisation de l'invention, le noyau (1) est revêtu sur l'une de ses faces par une feuille (2). Dans un autre mode de réalisation de l'invention, le noyau (1) est revêtu sur 10 chacune de ses faces par une feuille (2). Dans un autre mode de réalisation de l'invention, le noyau (1) est revêtu sur au moins l'une de ses faces par une feuille (3), imprégnée de résine mélamine, et cette feuille (3) est elle-même revêtue par une feuille (2). Dans une variante de l'invention, la feuille (2) est une feuille décorative, et la feuille (3) n'est pas une 15 feuille décorative. Le décor de la feuille (2) peut être uni, de couleur, ou correspondre à un motif ou dessin. Tout type de couche décorative couramment utilisée dans le domaine de l'invention pourra être mis en oeuvre. On pourra, par exemple, utiliser un papier uni ou un papier portant un décor rapporté. De manière avantageuse, la feuille (2) est pré-imprégnée de résine 20 mélamine avant d'être imprégnée de mélange de résine mélamine alkylée et de résine polyol-acrylique. Dans un autre mode de réalisation de l'invention, le noyau (1) est revêtu sur au moins l'une de ses faces par une feuille (3), imprégnée de résine mélamine, et cette feuille (3) est elle-même revêtue par une feuille (4). Dans une variante de 25 l'invention, la feuille (4) est une feuille de protection, et la feuille (3) est une feuille décorative telle que définie ci-dessus. La feuille de protection (4) est avantageusement un papier de faible grammage, nommé "overlay". Un tel papier forme une couche transparente et permet d'obtenir une très bonne réflexion de l'impression du décor présent sur la feuille décorative (3). 30 Dans ces deux derniers modes de réalisation, la quantité de résine mélamine déposée sur la feuille (3) est de l'ordre d'environ 60 à 100 g/m2. Parmi les résines mélamine susceptibles d'être utilisées pour pré-imprégner la feuille (2) et imprégner la feuille (3), on peut citer les résines hydroxylées. Quel que soit le mode de réalisation de l'invention le noyau (1) représente avantageusement au moins 90%, de préférence au moins 95% en masse de la masse totale du stratifié décoratif. Les stratifiés décoratifs, conformes à l'invention, peuvent être préparés par stratification sous haute pression. De manière générale, leur procédé de préparation s'effectue en quatre étapes : - l'imprégnation, - l'empilage, - la stratification, - la finition. L'imprégnation consiste à introduire la résine appropriée dans les différentes couches devant être imprégnées, à savoir le noyau (1), le cas échéant la feuille (3), et la feuille (2) ou (4). L'imprégnateur est constitué d'une tête appelée dévidoir permettant de dérouler les bobines de papier, d'une tête d'imprégnation qui comporte une cuve de réception de la résine et un système permettant de quantifier la quantité de résine que l'on souhaite introduire par m2, d'un séchoir qui élimine la quantité de solvant apportée par la résine et d'un système qui met le support imprégné sous forme de feuilles ou de bobines. Le séchage des feuilles imprégnées est avantageusement réalisé à une température d'environ 110°C à environ 150°C, pendant un temps de séchage allant d'environ 2 min à environ 8 min. L'empilage consiste à superposer les différents éléments constitutifs du stratifié : le noyau (1), éventuellement la (les) feuille(s) (3), et la (les) feuille(s) (2,4). La stratification permet d'assembler les différents éléments et est réalisée par thermocompression, le plus souvent dans une presse. La stratification est, 30 avantageusement, réalisée à une température d'environ 130°C à environ 160°C. La pression appliquée est, de préférence, d'environ 20 à environ 80 bars (2x103 à 8x103 MPa). Une étape de finition consistant en une opération de découpe des bordures du stratifié obtenu, est, le plus souvent réalisée, pour mettre le stratifié décoratif au format final. La résistance au vieillissement photochimique des stratifiés conformes à l'invention a été évaluées à l'aide des méthodes suivantes. SEPAP : équivalent à 1,5 UV solaire en irradiance. Une analyses des échantillons est réalisée après 165 - 300 - 443 - 650 - 800 - 1050 - 1200 - 1600 h avec trempage périodique dans l'eau à 60 °C pendant 2 h ce qui permet d'étudier l'hydrolyse des produits d'oxydation. Cette analyse est couplée avec une analyses IRTF-PAS afin d'identifier les fonctions chimiques hydrolysées. WOM : équivalent à 1 UV solaire en irradiance. La température des panneaux noirs est à 65 °C (selon l'ISO 4892-2), le cycle est fixé à 102 min irradiance / 18 min aspersion sous irradiance. Comme précédemment, cette analyse est couplée avec une analyse IRTF-PAS. Analyse IRTF (de l'anglais « Fourier Transformed InfraRed Spectroscopy ») ou Spectroscopie Infrarouge à Transformée de Fourier (FTIR). Elle est basée sur l'absorption d'un rayonnement infrarouge par le matériau analysé. Elle permet via la détection des vibrations caractéristiques des liaisons chimiques, d'effectuer l'analyse des fonctions chimiques oxydées au cours de l'exposition en SEPAP et WOM. La vitesse d'oxydation est mesurée à partir de l'accumulation des produits d'oxydation carbonylés qui développent une absorption IR à 1705 cm-1. Pour des échantillons opaques, c'est une analyse en spectroscopie photo acoustique (IRTF-PAS) qui est utilisée. Les stratifiés décoratifs, conformes à l'invention, présentent les avantages suivants : - Tenue au vieillissement conforme à la norme EN438-6 en terme de tenue au 30 vieillissement. - Maintien des propriétés de résistance aux dommages de la surface lors de la mise en oeuvre des produits (rayures) et de sa vie en oeuvre (nettoyage). - Maintien de la fonction décorative du stratifié avec usage d'un large choix de décors et de structures de surface. - Simplicité de production avec le procédé haute pression tel que défini pour la production des stratifiés décoratifs. - Compétitivité en termes de coût du produit fini. - Utilisation de système en milieu aqueux pour de bonnes conditions d'hygiène et sécurité. L'invention est illustrée par l'exemple suivant, donné à titre indicatif. Exemple On utilise une feuille de papier décoratif de 80 g/m2, destinée à constituer la surface décorative du stratifié décoratif. Cette feuille de papier est pré- imprégnée de résine mélamine de type hydroxylée, à un taux de charge de 4446% en poids sur la masse totale sèche de la feuille imprégnée, avec 5,5-6,5% de volatils. Puis cette feuille est imprégnée, à l'aide d'un mayerbarre, d'un mélange de résine polyol (commercialisée par la société Bayer sous la dénomination Bayhydrol® A 145 - viscosité de 950 mPa.s mesurée à 23°C selon la norme ISO 3219) et de résine mélamine alkylée (commercialisée par la société Allnex sous la dénomination Cymel® 327 Resin - viscosité de 9900 mPa.s mesurée à 23°C selon la norme ISO 3219), dans une quantité de 100 à 200 g/m2 liquide. Ce mélange de résine polyol et de résine mélamine alkylée se caractérise par une viscosité après dilution, mesurée à 23°C avec un viscosimètre Brookfield, de 500 +/- 100 mPa.s, un rapport massique de 3, un extrait sec de 45 °/(:), et contient 3% en masse d'absorbeur UV. Cette feuille est enfin séchée à une température de 130°C pendant 8 minutes. Le stratifié décoratif est, alors, réalisé manuellement en empilant les feuilles ci-dessous selon le format que l'on souhaite et dans l'ordre ci-dessous, comme illustré à la Figure 1: - un revêtement de surface 2, correspondant à la feuille décorative imprégnée d'un mélange de résine mélamine hydroxylée (du type aminoplaste) et d'un mélange de résine mélamine alkylée et polyol, de part et d'autre d'un noyau 1, - un noyau 1, correspondant à des feuilles de kraft imprégnés de résine phénolique de type résol. La stratification est ensuite réalisée par conduction thermique obtenue à l'aide de plateaux métallique perforés, pour permettre le passage d'un serpentin d'eau surchauffée, ces deux plateaux jouant le rôle de presse. Le cycle de cuisson du stratifié est, alors, réalisé par une montée en température à 140°C de 15 minutes, jusqu'à une température de 140 à 150°C, pendant 15 min, puis un refroidissement du stratifié. Ce cycle thermique est réalisé sous pression de bars. L'étape qui suit est la finition, qui consiste à éliminer les bavures de chaque côté du stratifié. Cela est réalisé à l'aide de scie, couteau ou toupie. Les propriétés du stratifié décoratif obtenu sont les suivantes. - Esthétique conforme (acceptation visuelle). 20 - Résistance au vieillissement photochimique évaluée selon 2 méthodes d'essai : 1/ WOM : équivalent à 1 UV solaire en irradiance ; température panneau noir 65°C. Mesure selon ISO 4892-2 ; cycle 102 min irradiance/18 min aspersion sous irradiance. La mesure colorimétrie de DeltaE après 4500 h d'exposition = 2.5, ce qui correspond à une évaluation >= 3 sur l'échelle des gris. 2/ SEPAP : équivalent 1,5 UV solaire en irradiance, température échantillon 60°C. Trempage périodique des plaques dans de l'eau à 60°C pendant 2 heures afin d'hydrolyser les produits d'oxydation. Mesure colorimétrie de DeltaE après 3000 h d'exposition = 1, ce qui correspond à une évaluation >= 3 sur l'échelle des gris. - Résistance aux produits de nettoyage type solvant : résistance mesurée grade 4 (faible changement visible seulement sous certains angles) selon le test à l'acétone décrit dans la norme EN438-2-26. - Résistance aux rayures : mesurée à 2N selon la norme EN438-2-25.5 REVENDICATIONS1. Stratifié décoratif comprenant un noyau (1) imprégné d'une résine phénolique, associé sur au moins l'une de ses faces à une feuille (2,4) imprégnée d'un mélange comprenant une résine mélamine alkylée et une résine polyol-acrylique. 2. Stratifié décoratif selon la revendication 1, dans lequel le rapport massique entre la résine mélamine alkylée et la résine polyol-acrylique dans ledit mélange est d'environ 1 à environ 5, de préférence d'environ 1 à environ 3. 3. Stratifié décoratif selon la revendication 1 ou 2, dans lequel le mélange de résine mélamine alkylée et de résine polyol-acrylique a une viscosité, mesurée à 23°C selon la norme ISO 3219, allant d'environ 50 à environ 500 mPa.s. 4. Stratifié décoratif selon l'une des revendications 1 à 3, dans lequel ledit 20 mélange comprend en outre jusqu'à environ 5% en masse, par rapport à la masse totale du mélange, d'un ou plusieurs additifs choisis parmi les agents anti-UV, les antioxydants et les tensioactifs. 5. Stratifié décoratif selon l'une des revendications 1 à 4, dans lequel la 25 feuille (2,4) présente un grammage d'environ 200 à environ 450 g/m2. 6. Stratifié décoratif selon l'une des revendications 1 à 5, dans lequel le noyau (1) représente au moins 90% en masse de la masse totale du stratifié. 30 7. Stratifié décoratif selon l'une des revendications 1 à 6, dans lequel le noyau (1) est revêtu sur l'une de ses faces par une feuille (2). 8. Stratifié décoratif selon l'une des revendications 1 à 6, dans lequel le noyau (1) est revêtu sur chacune de ses faces par une feuille (2). 9. Stratifié décoratif selon l'une des revendications 1 à 6, dans lequel le noyau (1) est revêtu sur au moins l'une de ses faces par une feuille (3), imprégnée de résine mélamine, cette feuille (3) étant elle-même revêtue par une feuille (2). 10. Stratifié décoratif selon la revendication 9, dans lequel la feuille (2) est une feuille décorative, et la feuille (3) n'est pas une feuille décorative. 11. Stratifié décoratif selon l'une des revendications 1 à 6, dans lequel le noyau (1) est revêtu sur au moins l'une de ses faces par une feuille (3), imprégnée de résine mélamine, cette feuille (3) étant elle-même revêtue par une feuille (4). 12. Stratifié décoratif selon la revendication 11, dans lequel la feuille (4) est une feuille de protection, et la feuille (3) est une feuille décorative. 20 13. Procédé de préparation d'un stratifié décoratif tel que défini dans l'une des revendications 1 à 12, qui comprend les étapes suivantes : - empilement du noyau (1), éventuellement de la / des feuille(s) (3), et de la / des feuille(s) (2,4) ; 25 - assemblage de l'empilement sous pression. 14. Procédé selon la revendication 13, dans lequel l'assemblage est réalisé à une température allant d'environ 130 à environ 160°C. 30 15. Procédé selon la revendication 13 ou la revendication 14, dans lequel l'assemblage est réalisé à une pression appliquée allant de 20 à 80 bars. 16. Utilisation d'un stratifié décoratif selon l'une des revendications 1 à 12 comme matériau rigide ou contrecollé sur un support à base de bois, plâtre ou métal, pour le revêtement de façade de bâtiment, ou le revêtement mural et de cloison, de paroi de cabines sanitaires, de plans de travail, ou de mobilier à usage intérieur ou extérieur.